(57)【要約】【課題】軽量で、薄肉化可能な、透明性に優れ、且つ加工性が良好で、耐熱安定性に優れる透明電極層含有シートを提供することを目的とした。【解決手段】ポリカーボネート素材或いは架橋型アクリル樹脂素材と透明電極層だけで積層シートを構成することにより、軽量で、透明性が高く、耐熱及び耐衝撃性に優れた透明電極層含有積層シートを得た。【選択図】図１
2010040497.tif 000002
【特許請求の範囲】
【請求項１】
ポリカーボネート或いは架橋型アクリル樹脂からなる透明シートの両面上に透明電極層を有するシート積層シートであって、該透明電極層が部分的に欠落し、該透明シート面と透明電極面とで任意の模様を形成していることを特徴とするポリカーボネート或いは架橋型アクリル樹脂及び透明電極層からなる透明積層シート。
【請求項２】
ポリカーボネート或いは架橋型アクリル樹脂お呼び透明電極層からなる透明積層シートの少なくとも片面がハードコート処理されていることを特徴とする第１項記載の透明積層シート。
【請求項３】
架橋型アクリル樹脂がエポキシ基を含有し、該エポキシ基を利用して架橋を形成していることを特徴とする第１、２項記載の透明積層シート。
【請求項４】
シートの厚みが０．５〜５．０ｍｍ、好ましくは０．７〜２．０ｍｍであることを特徴とする第１〜３項記載の透明積層シート。
【請求項５】
透明電極層が酸化インジウム錫、酸化錫、酸化インジウム、酸化インジウム亜鉛、酸化アルミニウム亜鉛、酸化亜鉛ガリウム及び酸化インジウムタングステンから選ばれる金属酸化物のスパッタリング或いはイオンブレーティングにより形成されることを特徴とする第１〜４項記載の透明積層シート。
【請求項６】
その使用対象がタッチパネルであることを特徴とする第１〜５項記載の透明積層シート。
【請求項７】
その使用対象がカーナビゲーション等の車載機器、携帯電話等の通信機器、モバイル機器、ＦＡ機器、ＯＡ機器及びゲーム機器であることを特徴とする第１〜６項記載の透明積層シート。
【発明の詳細な説明】
【技術分野】
【０００１】  本発明は、透明シート及び透明電極層からなる積層材料であり、電気・電子分野、特にタッチパネル分野に関する。
【背景技術】
【０００２】  現在タッチパネルは非常に広範な分野で利用されており、益々その対象が拡大していくことが期待されている。
従来用いられてきたガラス基板は透明性、性能信頼性に優れているが、衝撃に対する耐性に劣るため保護材が必要であり、厚みが増大することも含めて画面面積に対する相対的な容量が大きくなる傾向にあった。また重量が無視できず、大型化し難いという不都合もあった。
【発明の開示】
【発明が解決しようとする課題】
【０００３】  本発明では前記の問題点を考慮し、軽量で、薄肉化可能な、透明性に優れ、且つ加工性がよく、耐熱安定性に優れた透明電極層含有積層シートを提供することを目的とした。
【課題を解決するための手段】
【０００４】  本発明では上記課題を解決するために、透明性及び耐熱性に優れるポリカーボネート或いは架橋型アクリル樹脂を選択し、このポリカーボネート素材或いは架橋型アクリル樹脂及び透明電極層だけで積層シートを構成した。
【発明の効果】
【０００５】  本発明によれば、透明性に優れるポリカーボネート或いは架橋型アクリル樹脂からなる素材を用いたことにより厚肉化が可能となり、ガラス基盤と比較し、重量の大幅な削減、機械的強度、特に耐衝撃性の大幅な増大を図れた。
加工性も良好であり、特にタッチパネルの場合、より大型化が可能となった。
【発明を実施するための最良の形態】
【０００６】  図１に本発明の概略の形態を示す。ポリカーボネート或いは架橋型アクリル樹脂シート１の両面に透明電極層２が配置されており、場合によりその外側にハードコート層３が設けられている。
ポリカーボネートは通常知られているタイプの透明グレードに加え、例えば耐熱グレードといった変性ポリカーボネート或いは他成分を含むポリカーボネート共重合体を使用することもできる。
架橋型アクリル樹脂は主成分がアクリル酸エステル或いはメタクリル酸エステルからなり、併せて架橋に寄与する官能基を有する成分、例えばグリシジルアクリレート、グリシジルメタクリレート、アクリル酸、ヒドロキシエチルアクリレート、ジビニルベンゼン等を含有し、これらの官能基を利用して架橋を形成できる。架橋反応には酸−塩基等の反応促進剤の他、ラジカル生成試剤としての過酸化物等も利用できる。エネルギー源としては加熱の他、紫外線、放射線、電子線の照射等を利用してもよい。
シートの加工は通常知られている溶液からのキャスト法、溶融押し出し成型、ポリマーを含むモノマー溶液の重合等から選択でき、加工法に特に制約はない。また加工時に必要に応じて、紫外線防止剤、酸化防止剤、難燃材等を任意に添加することも可能である。
透明電極層は酸化インジウム錫の他、酸化錫、酸化インジウム、酸化インジウム亜鉛、酸化アルミニウム亜鉛、酸化亜鉛ガリウム或いは酸化インジウムタングステン等から任意に選択可能である。ポリカーボネートフィルム或いはシート表面上への透明電極層の形成は通常知られているスパッタリング或いはイオンプレーティングにより実施することができる。この透明電極層の電気抵抗はその形成方法或いは厚みにより変化するが、抵抗値５００Ω／□前後が好ましい。
ポリカーボネート或いは架橋型アクリル樹脂シートの両面上の透明電極は使用目的により、透明シート全面に一様に存在するのではなく、任意の模様として存在する。
場合により、シート１の外側面を皿にハードコート処理することも可能である。ハードコート処理により耐傷性を付与することはタッチパネル製品を目的とする場合には好ましい。
【実施例】  本発明の実施例を説明する。
全光線透過率は濁度計（日本電色工業（株）製ＮＤＨ５０００）を用いて測定した。
［実施例１］【０００７】  図１に示すシート１として、市販のポリカーボネートフィルム（厚み２ｍｍ）を準備し、その両面上にＩｎＯ３９０重量％＋ＳｎＯ２１０重量％焼結ターゲットを用い、ＤＣ放電によるスパッタリングを夫々６０秒間実施し、酸化インジウム錫膜（厚み約１３００Å）を形成させた。シート１を１００ｍｍ□に切り出し、その光透過率、重量を測定し、高さ２ｍの位置からコンクリート床に落とす落下試験を行った。
結果を表１に示す。
［実施例２］【０００８】  図１に示すシート１として下記のシートを用いた。先ずメタクリル酸メチル９０重量％、グリシジルメタクリレート１０重量％の混合モノマーをアゾビスイソブチロニトリル０．５重量％で重合させたコポリマー８５部を、メタクリル酸メチル１２部、ヒドメキシルエチルアクリレート３部及びベンゾフェノン０．５部からなるモノマー溶液に溶解した後、平坦なバット上に流延し、静置した状態で紫外線照射を室温で８時間行い、厚み２．３ｍｍのシートを得た。このシートを用いた以外は実施例１と同様に電極層を設け、同様の評価を実施した。
結果を表１に示す。
［比較例１］【０００９】  実施例１のシート１の代わりに市販の光学用ガラスを用いた以外は実施例１と同様にして透明電極層を形成し、評価を行った。
結果を表１に示す。【００１０】
【表１】
2010040497.tif 000003
【図面の簡単な説明】
【００１１】
【図１】  本発明の積層シートの一実施例の概略説明図である。
【符号の説明】
【００１２】１      ポリカーボネートフィルム或いは架橋型アクリル樹脂フィルム
２      透明電極層
３      ハードコート層
【図１】
2010040497.tif 000004